(57)【特許請求の範囲】
【請求項１】
疎水性フィラメントが経糸及び／又は緯糸に配されており、かつ単糸繊度が０．３〜０．８ｄｔｅｘのポリエステル短繊維と再生セルロース繊維を９０：１０〜４０：６０の重量比で混用した英式番手６０〜２００番手の紡績糸が緯糸及び／又は経糸に配された織物であり、織物のカバーファクターが１８００〜２５００であり、洗濯３回後の通気度が３．０ｃｃ／ｃｍ２／秒以下であることを特徴とする高密度織物。
【請求項２】
目付が４０〜９５ｇ／ｍ２、厚みが０．０５〜０．１２ｍｍ、１１７．７Ｎ荷重時の滑脱抵抗力が０．１〜３ｍｍであることを特徴とする請求項１に記載の高密度織物。
【請求項３】
織物の剪断剛性の経緯の平均値が２．７０ｇｆ／ｃｍ・ｄｅｇ以下であり、織物を擦ったときに発生する音圧が７０ｄＢ以下であることを特徴とする請求項１又は２に記載の高密度織物。
【請求項４】
経糸が単糸繊度０．２〜０．８ｄｔｅｘでかつ総繊度５〜４５ｄｔｅｘであるポリエステルマルチフィラメントからなり、かつ緯糸がポリエステル短繊維と再生セルロース繊維の混紡糸からなる平織であることを特徴とする請求項１〜３のいずれかに記載の高密度織物。
【発明の詳細な説明】
【技術分野】
【０００１】
本発明は、ダウンプルーフ性を有する軽量薄地の高密度織物に関する。
【背景技術】
【０００２】
再生セルロース繊維は、汎用繊維の中でも吸放湿性に優れかつ柔らかいため、衣料品や寝装品等に多用されているが、再生セルロースは、吸湿したり水に濡れて膨潤したときに繊維長手方向に大きく伸びてしまう特性がある。羽毛布団用側地やダウンジャケット等の高密度に織ってダウンプルーフ性を施した織物では、雨に濡れたり洗濯することで繊維が伸びて通気度が高くなってしまい、羽毛が噴き出しやすくなる問題があった。
【０００３】
再生セルロースの膨潤を抑えて寸法安定性を高める一つの手段としては、セルロース繊維を架橋する方法がある。しかし、この架橋する方法だけでは、水に濡れたときの繊維の膨潤を十分に抑制できるのものではない。更に、架橋されたセルロースは、物性が大きく低下して繊維の柔軟性が低下するため、風合いが硬くなり、薄地高密度織物に適用するのは難しかった。
【０００４】
特許文献１には、熱収縮率が１５〜４０％のポリエステルフィラメントと溶剤紡糸セルロース繊維からなる紡績糸を含む織物でダウンプルーフ性を有する高密度織物が提案されている。しかし、この文献に開示されている織物は朱子織であり，高密度にしやすい朱子織はダウンプルーフ性を得やすいが、目付が重く厚みが出てしまい、軽量で薄い織物にすることはできなかった。また、朱子織は、織物組織点が少ないため、糸が動きやすくてミシン穴が大きくなったり、縫い目滑脱が起こりやすい問題があり、ダウンジャケットなどの縫い目に大きな力が掛かる用途には使い難かった。
【０００５】
特許文献２には、ポリエステルフィラメントのギラツキ感や滑り、綿のカサツキ感がないダウンプルーフ織物として、ポリエスステルフィラメントと再生セルロース繊維の紡績糸とを交織した高密度織物が提案されている。しかし、この文献の織物は、平織で高密度に織っている織物の欠点として、生地の擦れ音が強いことがあった。また、ダウンジャケットや羽毛布団、寝袋では、更に薄くて軽い織物が要望されていた。
【先行技術文献】
【特許文献】
【０００６】
【特許文献１】特開２０１３−２０９７５６号公報
【特許文献２】特開２００３−１３８４４６号公報
【発明の概要】
【発明が解決しようとする課題】
【０００７】
本発明は、上記のような従来技術の問題を解決するためになされたものであり、その目的は、薄くて軽量な洗濯耐久性のあるダウンプルーフ性に優れた高密度織物でありながら、柔軟性に富んで、擦れ音が抑制された織物を提供することにある。
【課題を解決するための手段】
【０００８】
本発明者らは、上記目的を達成するために鋭意検討した結果、本発明に到達した。即ち、本発明は、以下の（１）〜（４）の構成を有するものである。
（１）疎水性フィラメントが経糸及び／又は緯糸に配されており、かつ単糸繊度が０．３〜０．８ｄｔｅｘのポリエステル短繊維と再生セルロース繊維を９０：１０〜４０：６０の重量比で混用した英式番手６０〜２００番手の紡績糸が緯糸及び／又は経糸に配された織物であり、織物のカバーファクターが１８００〜２５００であり、洗濯３回後の通気度が３．０ｃｃ／ｃｍ２／秒以下であることを特徴とする高密度織物。
（２）目付が４０〜９５ｇ／ｍ２、厚みが０．０５〜０．１２ｍｍ、１１７．７Ｎ荷重時の滑脱抵抗力が０．１〜３ｍｍであることを特徴とする（１）に記載の高密度織物。
（３）織物の剪断剛性の経緯の平均値が２．７０ｇｆ／ｃｍ・ｄｅｇ以下であり、織物を擦ったときに発生する音圧が７０ｄＢ以下であることを特徴とする（１）又は（２）に記載の高密度織物。
（４）経糸が単糸繊度０．２〜０．８ｄｔｅｘでかつ総繊度５〜４５ｄｔｅｘであるポリエステルマルチフィラメントからなり、かつ緯糸がポリエステル短繊維と再生セルロース繊維の混紡糸からなる平織であることを特徴とする（１）〜（３）のいずれかに記載の高密度織物。
【発明の効果】
【０００９】
本発明によれば、洗濯耐久性のあるダウンプルーフ性に優れ、柔軟性に富み、生地の擦れ音が抑制された薄地軽量高密度織物が提供されることができる。
【発明を実施するための形態】
【００１０】
以下、本発明の高密度織物を詳細に説明する。
【００１１】
本発明の高密度織物は、特に単糸繊度が０．３〜０．８ｄｔｅｘのポリエステル短繊維とセルロース再生繊維を９０：１０〜４０：６０の重量比で混用した細繊度の紡績糸を経糸及び／又は緯糸に用いること、そしてそれとは反対側の緯糸及び／又は経糸に疎水性フィラメントを用いることに大きな特徴がある。ポリエステル短繊維を紡績する場合、一般には０．８ｄｔｅｘ以下の細繊度になると紡績性が極端に悪化することが知られている。本発明では、そのようなポリエステル短繊維に再生セルロース繊維をうまく混用することで、紡績が難しい０．８ｄｔｅｘ以下のポリエステル繊維を英式番手６０番手以上の細番手にして安定的に紡出することができる。
【００１２】
一方、再生セルロース繊維を使った織物は、風合いが柔らかいことに特徴があるが、前述のように、水を含むと繊維が伸びて寸法安定性がなくなる。本発明では、疎水性のポリエステル短繊維と再生セルロース繊維を９０：１０〜４０：６０の重量比で混用することで、この寸法安定性を改善することができる。すなわち、本発明の高密度織物に配される紡績糸は、０．８ｄｔｅｘ以下（０．３ｄｔｅｘ以上）のポリエステル短繊維と再生セルロース繊維を混紡して英式番手６０番手以上の細番手糸としているので、その糸は非常に柔らかくて、例えば高密度の平織等にして糸が非常に拘束される織物にしたときでも柔軟性が保持され柔らかな風合いにすることができる。更に、この紡績糸を使った本発明の高密度織物は、織物を擦ったり折り曲げたときの糸同士がずれたときに発生する擦れ音を大きく抑制することができる。
【００１３】
このような構成の本発明の高密度織物の風合特性を評価したところ、特に剪断伸度（織物に平行して斜めに引っ張ったときの伸度）が高くて、剪断柔らかさが大きく向上していることが判明した。剪断力は、隣接する糸同士や、交差する経糸と緯糸がずれるように働くため、高密度にすると糸同士がずれたときの擦れ音が強くなるが、本発明の織物では、剪断伸度が向上した上述の紡績糸を経緯の少なくとも一方に用いることにより、この擦れ音を大きく低減することができる。
【００１４】
本発明の高密度織物に使用される紡績糸に含まれるポリエステル短繊維と再生セルロース繊維の重量比は、９０：１０〜４０：６０、好ましくは８５：１５〜５０：５０、更に好ましくは８５：１５〜６０：４０である。再生セルロースの比率が上記範囲を超えると、洗濯後の寸法安定性が低下して、通気度が高まりやすい。また、上記範囲未満になると、可紡性が低下して安定な生産が難しくなる。
【００１５】
また、本発明の高密度織物に使用される紡績糸に含まれる再生セルロース繊維の混率（重量％）は１０〜６０％であることが好ましく、より好ましくは１５％〜５５％、更に好ましくは２０〜５０％である。再生セルロース繊維がこの混率の範囲にあれば、織物がより柔らかくなり、織物の擦れ音も低減することができる。また、再生セルロースは、合成繊維に比べて水分率が高く吸湿性があるので、着用中のムレ感を低減できて着用快適性を高める効果がある。混率が上記範囲を超えると、紡績糸の水膨潤性が高まり、ダウンプルーフ性の洗濯耐久性が低下しやすくなり、上記範囲未満であると、紡績性が低下しやすくなったり、着用快適性が低下しやすくなる。
【００１６】
再生セルロース繊維としては、ビスコースレーヨン、ポリノジックレーヨン、ハイウエットモジュラス等のパルプを原料とするセルロース繊維や、コットンリンターを原料とするキュプラ等が挙げられる。なお、セルロースをＮ−メチルモルホリンＮ−オキシドの水溶液に溶解して紡糸したリヨセルなどの溶剤紡糸セルロース繊維を使っても本発明と同様の効果があるので本発明の再生セルロース繊維に含まれるものとする。本発明の再生セルロース繊維は、紡績糸に用いるために２５〜１００ｍｍの長さにカットして用いることが好ましい。より好ましい繊維長は３０〜５５ｍｍである。
【００１７】
本発明で使用する紡績糸には、本発明の効果を達成する限り、０．３〜０．８ｄｔｅｘ以下のポリエステル短繊維と再生セルロース繊維以外の他の繊維を混紡することができる。混紡できる繊維としては、綿、麻、絹、ウールなどの天然繊維や、ポリエチレンテレフタレートやポリブチレンテレフタレート、ポリトリメチレンテレフタレートなどのポリエステル繊維、ナイロン６やナイロン６６などのポリアミド繊維、ポリアクリロニトリル、ポリウレタンなどの合成繊維などが挙げられる。
【００１８】
本発明で使用する紡績糸の英式番手は、６０〜２００番手が好ましい。６５〜１５０番手がより好ましく、７０〜１２０番手が更に好ましい。紡績糸の繊度を下げることで、織物をより軽く、柔軟にすることができる。英式番手が上記範囲より太いと、高密度織物にしたときに風合いが硬く、生地が重たく感じ、上記範囲より細いと、糸強力が低くなりすぎて高密度織物にするのが困難になる。
【００１９】
本発明の高密度織物において、上述の紡績糸を経糸及び／又は緯糸に用いることが必要であるが、紡績糸の混用率（含有率）は、織物全体に対して、２５重量％以上が好ましく、３０重量％以上がより好ましい。混用率が上記範囲未満であると、本発明の目的とする柔らかな織物になりにくく、擦れ音が大きくなりやすい。本発明の織物における再生繊維混用紡績糸と疎水性フィラメントを合算した混用率は５０〜１００重量％にするのが好ましく、より好ましくは６０〜１００重量％である。この混用率が上記範囲未満になると、柔らかで擦れ音が少ないダウンプルーフ織物とすることが難しくなる。
【００２０】
また、本発明の疎水性フィラメントは、本発明の高密度織物において、経糸及び／又は緯糸に用いられるが、前記紡績糸と経緯反対側に用いることが好ましい。上述の紡績糸を経糸及び緯糸の両方に用いる場合は、疎水性フィラメントを経糸及び緯糸の両方に用いることが好ましい。疎水性フィラメントを前記紡績糸と交わる方向に用いることで寸法変化を効果的に抑制することができる。疎水性フィラメントは、洗濯時の水分の影響による寸法変化が極めて少ないので、疎水性フィラメントを交織することで水を含んだときの織目の緩みが低減され、洗濯後のダウンプルーフ性にも優れた織物とすることができる。
【００２１】
また、疎水性フィラメントは、単糸繊度が０．２〜０．８ｄｔｅｘのマルチフィラメントからなることが好ましい。この疎水性フィラメントとしてかかるマルチフィラメントを使用することで、本発明の柔らかな風合いとダウンプルーフ性を効果的に高めることができる。また、疎水性フィラメントの総繊度は５〜４５ｄｔｅｘとするのが好ましい。より好ましくは１０〜４０ｄｔｅｘであり、更に好ましくは１５〜３５ｄｔｅｘである。疎水性フィラメントの総繊度を細くすることで、薄くて軽い高密度織物とすることができる。総繊度が上記範囲未満では、経糸密度が高くなりすぎて織物の生産性が低下しやすく、上記範囲を超えると、分厚く重たい生地になりやすくなる。
【００２２】
本発明の疎水性フィラメントとしては、例えばポリエステルマルチフィラメント、ナイロンマルチフィラメント等の水分率が４％以下の疎水性の高いフィラメントが挙げられる。ポリエステルは、ナイロンに比べて単糸繊度を細く紡糸することが容易であるため、ポリエステルマルチフィラメントが好適に用いられる。
【００２３】
疎水性フィラメントには、本発明の効果を損なわない範囲で、必要に応じて、艶消し剤、難燃剤、抗酸化剤などの各種の添加剤が含有されていてもよい。フィラメントの断面形状については、特に限定されず、丸断面であってもよいし、偏平、三角、四角、十字、多葉、中空などの異型断面であってもよい。
【００２４】
本発明の高密度織物において、疎水性フィラメントの混率（重量％）は、織物全体の３０〜７０％であることが好ましく、より好ましくは３５〜６５％、さらにより好ましくは４０〜６０％である。疎水性フィラメントの混率が上記範囲未満になると、洗濯後に通気度が低下しやすくなり、上記範囲を超えると、紡績糸の混率が低下して、再生セルロースの吸湿性が得られず、着用快適性が低下しやすくなる。
【００２５】
本発明の高密度織物においては、前記紡績糸および疎水性フィラメントは、前述したようにそれぞれ織物の経糸または緯糸のいずれかに用いられる。例えば、紡績糸を経糸又は緯糸に用いて、疎水性フィラメントをその逆の緯糸又は経糸に用いてもよいし、両者を並列にして経糸および緯糸に交織して用いてもよい。但し、紡績糸と疎水性フィラメントは、糸の伸度や染色加工中の収縮挙動が違うため、それぞれ経緯別々に用いることがより好ましい。
【００２６】
本発明の高密度織物は、薄くて軽くするために綾織、平織、リップストップタフタ組織を好ましく用いることができる。綾織の場合は２／１にするのが好ましい。３／１以上の浮き組織になると通気度の洗濯耐久性を高めるために更に高密度にする必要があり、分厚く重たいものになりやすくなる。より好ましくは、平織又はリップストップタフタ組織である。
【００２７】
本発明の高密度織物は、カバーファクター（ＣＦ）が１８００〜２５００であることが好ましい。より好ましくは１９５０〜２３００であり、更に好ましくは２０００〜２２５０である。カバーファクターが上記範囲未満になると、目的とするダウンプルーフ性が得られにくくなり、上記範囲を超えると、目付が重くなるとともに、擦れ音が大きくなりやすい。また、風合いも硬くなりやすくなる。
【００２８】
ここで本発明におけるカバーファクターとは、経緯糸の繊度と織密度を測定した後、下記式によって算出した値である。
ＣＦ＝Ｗ×（Ｄｗ）１／２×Ｗ＋（Ｄｆ）１／２×Ｆ
なお、上記式中、略語は以下のものを示す。
Ｄｗ：経糸の繊度（ｄｔｅｘ）
Ｄｆ：緯糸の繊度（ｄｔｅｘ）
Ｗ  ：織物幅方向２．５４ｃｍあたりの経糸本数
Ｆ  ：織物長さ方向２．５４ｃｍあたりの緯糸本数
なお、上記式において、繊度単位がデシテックス以外の場合は、デシテックスに換算して代入する。単位が英式番手（綿番手）の場合は、デシテックス繊度＝５８４６．４／綿番手として計算する。
【００２９】
本発明の高密度織物の目付は、４０〜９５ｇ／ｍ２が好ましく、より好ましくは４５〜９０ｇ／ｍ２、更に好ましくは４５〜８０ｇ／ｍ２である。目付は、使用する経緯糸の総繊度と経緯密度で調整することができる。目付を上記範囲未満にすると、軽い織物にできるがダウンプルーフ性が低下しやすい。また、上記範囲を超えると、重たくなって本発明の目的に合わなくなる。
【００３０】
本発明の高密度織物の厚みは、０．０５〜０．１２ｍｍが好ましく、より好ましくは０．０５〜０．１１である。厚みが上記範囲より薄くなると、摩耗耐久性が低下して、使用中にダウンプルーフ性が低下しやすく商品寿命が短くなりやすい。また、上記範囲を超えると、分厚い織物になり本発明の目的にそぐわない。
【００３１】
本発明では、織物のダウンプルーフ性を示す指標として通気度を用いている。本発明の高密度織物においては、家庭洗濯を３回した後において、ＪＩＳ  Ｌ１０９６．８．２７．１Ａ法（フラジール法）にて測定された通気度が、３ｃｃ／ｃｍ２／秒以下であることが必要であり、２．５ｃｃ／ｃｍ２／秒以下であることが好ましい。本発明においては、この通気度が上記範囲を超えると、ダウンプルーフ性に劣るものと判断され、ダウンプルーフ性を必要とする羽毛布団用側地やダウンジャケットなどの用途に使用した場合、洗濯した後に羽毛が噴出しやすくなる。
【００３２】
本発明の高密度織物は、カレンダー処理して目潰しすることが好ましい。カレンダー処理とは、織物をローラーで挟んで高い圧力と熱をかけることで織物の厚み方向に押しつぶす加工である。これにより高密度織物の糸と糸の隙間が更に狭まって通気度を低下させて、ダウンが噴き出すことを防ぐことができる。カレンダー処理の圧力は、５０〜３００ｋｇ／ｃｍが好ましい。カレンダーロールの温度は特に限定されないが、５０〜２００℃でポリエステルが溶融しない温度で加工するのが好ましい。
【００３３】
本発明の高密度織物は、滑脱抵抗力が１１７．７Ｎ荷重時に３ｍｍ以下、特に０．１〜３．０ｍｍと縫い目が開きにくく、縫い目から羽毛が噴き出し難くすることができる。より好ましい織物では、この滑脱抵抗力を０．１〜２．０ｍｍとすることができる。
【００３４】
本発明の高密度織物は、柔軟性があり、高密度でありながら剪断剛性を低くすることができることが特徴である。従来の高密度織物は、柔軟性がなく、剪断方向の伸度が低いので、ＫＥＳ風合測定器による剪断剛性が計測できないレベルであったが、本発明の織物は、剪断方向に柔軟性があり、剪断剛性Ｇを２．７ｇｆ／ｃｍ・ｄｅｇ．以下、より好ましくは０．８〜２．５ｇｆ／ｃｍ・ｄｅｇ．とすることができる。
【００３５】
本発明の高密度織物は、上述のような特性を有するので、内側に羽毛を封入して使用する羽毛布団用側地やダウンジャケットなど、ダウンプルーフ性やウールプルーフ性が必要とされる用途に好適に用いることができる。
【実施例】
【００３６】
本発明の効果を以下の実施例によりさらに具体的に説明するが、本発明は、これらに限定されるものではない。なお、実施例および比較例にて得られた織物の各評価方法は、以下の通りである。
【００３７】
（１）総繊度
フィラメントの総繊度は、ＪＩＳ  Ｌ１０１３  ８．３．１  正量繊度に従って測定した。紡績糸の総繊度は、ＪＩＳ  Ｌ１０９５  ９．４．４  正量番手に従って測定した。
【００３８】
（２）単糸繊度
フィラメントの単糸繊度は、総繊度から糸を構成するフィラメント本数を数えて、総繊度から一本当りの繊維の単糸繊度を算出した。紡績糸を構成する繊維の単糸繊度は、ＪＩＳ  Ｌ１０１５  ８．５．１  Ａ法  正量繊度に従って測定した。
【００３９】
（３）密度
ＪＩＳ  Ｌ１０９６  ８．６．１  Ａ法  密度に従って測定した。
【００４０】
（４）目付
ＪＩＳ  Ｌ１０９６  ８．３  Ａ法  単位面積当りの質量に従って測定した。
【００４１】
（５）厚み
ＪＩＳ  Ｌ１０９６  ８．８．４  Ａ法  厚さに従って測定した。
【００４２】
（６）滑脱抵抗力
ＪＩＳ  Ｌ１０９６  ８．２３  Ｂ法  滑脱抵抗力に従って測定した。荷重は１１７．７Ｎとした。
【００４３】
（７）カバーファクター（ＣＦ）
仕上がった織物について下記式に従ってカバーファクター（ＣＦ）を算出した。
カバーファクター（ＣＦ）＝（経糸繊度）１／２×経密度＋緯糸繊度１／２）×緯密度
【００４４】
（８）通気度（ダウンプルーフ性）
ＪＩＳ  Ｌ１０９６．８．２７．１Ａ法（フラジール法）に従って測定した。
【００４５】
（９）洗濯方法
ＪＩＳ−Ｌ０２１７  １０３法に従って洗濯を３回行った。乾燥は吊り干しで行った。
【００４６】
（１０）柔らかさ
織物の柔らかさについて、熟練者５人により官能評価を行い、測定した織物のうち最も柔らかいものをＡ、最も硬く感じたものをＥとして、Ａ（最も良い）＞Ｂ＞Ｃ＞Ｄ＞Ｅ（最も劣る）の５段階で順位付けした。
【００４７】
（１１）剪断剛性Ｇ
ＫＥＳ（Ｋａｗａｂａｔａ  Ｅｖａｌｕａｔｉｏｎ  Ｓｙｓｔｅｍ）の剪断試験法（繊維機械学会誌，２６，Ｐ７２１（１９７３））に従い、カトーテック社製剪断試験機  ＫＥＳ−ＦＢ１を用いて剪断剛性Ｇ（ｇｆ／ｃｍ・ｄｅｇ）を求めた。測定条件は、サンプル幅２０ｃｍ、チャック間隔５ｃｍ、最大剪断ずり量±８ｄｅｇ．、引張張力２００ｇｆとした。なお、織物の経緯方向の値の平均値で表示した。
【００４８】
（１２）擦れ音
騒音計としてサンワサプライ製小型サウンドレベルメーター４００−ＴＳＴ９０１Ａを使用した。測定試料は音圧が３０ｄＢ以下の静かな室内で評価した。測定試料は３０ｃｍ×３０ｃｍの大きさにカットして測定に供した。騒音計を机の上に置き、測定者の手の平を上に向けて測定マイクから１５ｃｍ真上に手の平がくるようにして、手の平に測定試料を乗せて、５本の指で織物を包むようにして、織物を介して指と指を擦らせるようにシゴいた。１分間シゴく間に測定した音圧の最大値を記録した。最大音圧が低いほど擦れ音が少ない生地と言える。
【００４９】
１．紡績糸Ａの製造
単糸繊度０．６ｄｔｅｘのポリエチレンテレフタレート（ＰＥＴ）短繊維（カット長３８ｍｍ，横断面：丸断面、酸化チタン含有量０．５重量％）と再生セルロース繊維（単糸繊度１．０ｄｔｅｘのハイウェットモジュラスレーヨン（レンチング社製  モダール（登録商標）、カット長３８ｍｍ））を８０：２０の重量割合でＯＨＡＲＡ製混綿機を用いて混綿混紡した後、石川製作所製カード機を用いてカードスライバーを作った。コーマ機にかけて繊維長の長いものだけを残し、原織機製練条機に２回通して２１０ゲレン／６ｙｄのスライバーとした。更に豊田自動織機製粗紡機に通して６１ゲレン／１５ｙｄの粗糸を作成した。次いで精紡機でこの粗糸に約４１．７倍のドラフトをかけ、英式番手８０番手の単糸（撚り係数３．７Ｔｗｉｓｔ／ｉｎｃｈ）を作製した。
【００５０】
２．紡績糸Ｂの製造
紡績糸Ａに対して使用する再生セルロース繊維を単糸繊度０．６ｄｔｅｘのレーヨン短繊維（ダイワボウレーヨン製  ＢＨタイプ、繊維長３２ｍｍ）に変更し、ＰＥＴ短繊維と再生セルロース繊維の混率を５０：５０の重量割合に変更した以外は紡績糸Ａと同様に、カード、コーマ、練条、粗紡、精紡を行い、英式番手１００番手（撚係数３．７Ｔｗｉｓｔ／ｉｎｃｈ）の単糸を作製した。
【００５１】
３．紡績糸Ｃの製造
紡績糸Ａに対して使用するＰＥＴ短繊維の単糸繊度を１．２ｄｔｅｘ（繊維長３８ｍｍ、丸断面、酸化チタン含有量０．１５重量％）に変更し、ＰＥＴ短繊維と再生セルロース繊維の混率を６５：３５の重量割合に変更した以外は紡績糸Ａと同様に、カード、コーマ、練条、粗紡、精紡を行い、英式番手６０番手（撚係数３．７Ｔｗｉｓｔ／ｉｎｃｈ）の単糸を作製した。
【００５２】
４．紡績糸Ｄの製造
ＰＥＴ短繊維を用いず、再生セルロース繊維（単糸繊度１．０ｄｔｅｘのハイウェットモジュラスレーヨン）を１００％用いた以外は紡績糸Ａと同様に紡績して、英式番手８０番手（撚係数３．６Ｔｗｉｓｔ／ｉｎｃｈ）の単糸を作製した。
【００５３】
（実施例１）
経糸としてセミダル丸断面のポリエステルフィラメント［３３デシテックス／７２フィラメント］を使用し、常法にて整経、糊付け後、筬密度６５本／鯨寸（１鯨寸＝３．７８８ｃｍ）、筬入れ本数４本として、緯糸に前述の紡績糸Ａを用いてエアージェットルーム織機で高密度な平織物を製織した。この生機の経糸密度は１７７本／２．５４ｃｍ、緯糸密度は１２３本／２．５４ｃｍであった。この生機を常法の連続法にて糊抜き，精練を行い、１８０℃でプレセット後、分散染料で高圧染色にてサックスに染色した。これに帯電防止剤、柔軟剤を付与、乾燥後、１６０℃でファイナルセットした。更にカレンダー加工（１６０℃×圧力３００Ｎ／ｃｍ２）して実施例１の織物を得た。得られた織物の経糸密度は１８９本／２．５４ｃｍ、緯糸密度は１３２本／２．５４ｃｍであった。この織物の詳細と評価結果を表１に示す。
【００５４】
（実施例２）
経糸としてセミダル丸断面のポリエステルフィラメント［２２デシテックス／４８フィラメント］を使用し、常法にて整経、糊付け後、筬密度６８本／鯨寸、筬入れ本数４本として、緯糸に前述の紡績糸Ｂを用いてエアージェットルーム織機で高密度な平織物を製織した。この生機の経糸密度は１８５本／２．５４ｃｍ、緯糸密度は１３５本／２．５４ｃｍであった。この生機を常法の連続法にて糊抜き，精練を行い、１８０℃でプレセット後、分散染料で高圧染色にてサックスに染色した。これに帯電防止剤、柔軟剤を付与、乾燥後、１６０℃でファイナルセットした。更にカレンダー加工（１６０℃×圧力３００Ｎ／ｃｍ２）して実施例２の織物を得た。得られた織物の経糸密度は２０１本／２．５４ｃｍ、緯糸密度は１４２本／２．５４ｃｍであった。この織物の詳細と評価結果を表１に示す。
【００５５】
（実施例３）
実施例１の経糸・緯糸を逆使いにした織物を作製した。経糸の紡績糸Ａを筬密度５０本／鯨寸、筬入れ本数４本として整経・糊付けし、緯糸に実施例１と同じポリエステルフィラメント［３３ｄｔｅｘ７２フィラメント］を用いて、エアージェットルーム織機で高密度な平織物を作製した。この生機の経糸密度は１３５本／２．５４ｃｍ、緯糸密度は１４０本／２．５４ｃｍであった。その後、実施例１と同じ工程を通して仕上げることで、経糸密度は１４０本／２．５４ｃｍ、緯糸密度は１４５本／２．５４ｃｍの実施例３の織物を得た。この織物の詳細と評価結果を表１に示す。
【００５６】
（比較例１）
経糸として実施例１と同じポリエステルフィラメント［３３デシテックス／７２フィラメント］を使用し、筬密度７５本／鯨寸、筬入れ本数５本として、緯糸に前述の紡績糸Ａを用いてエアージェットルーム織機で五枚朱子織物を製織した。この生機の経糸密度は２５０本／２．５４ｃｍ、緯糸密度は２０３本／２．５４ｃｍであった。その後、実施例１と同じ工程を通して仕上げることで、経糸密度は２７８本／２．５４ｃｍ、緯糸密度は２１０本／２．５４ｃｍの比較例１の織物を得た。この織物の詳細と評価結果を表１に示す。
【００５７】
（比較例２）
経糸としてセミダル丸断面のポリエステルフィラメント［５６デシテックス／１４４フィラメント］を使用し、筬密度５０本／鯨寸、筬入れ本数５本として整経・糊付けし、緯糸に前述の紡績糸Ｃを用いて、エアージェットルーム織機で高密度な平織物を作製した。この生機の経糸密度は本１６４本／２．５４ｃｍ、緯糸密度は１１８本／２．５４ｃｍであった。その後、実施例１と同じ工程を通して仕上げることで、経糸密度は１７２本／２．５４ｃｍ、緯糸密度は１２４本／２．５４ｃｍの比較例２の織物を得た。この織物の詳細と評価結果を表１に示す。
【００５８】
（比較例３）
緯糸に前述の紡績糸Ｄを用いた以外は、実施例１と同様にして比較例３の織物を得た。得られた織物の経糸密度は１８０本／２．５４ｃｍ、緯糸密度は１３２本／２．５４ｃｍであった。この織物の詳細と評価結果を表１に示す。
【００５９】
【表１】
0006454295.tif 000002
【００６０】
表１からわかるように、本発明の条件を満たす実施例１〜３の織物は、薄地軽量であり、全ての評価項目において良好な結果を得ている。これに対して朱子織を採用して本発明のカバーファクターの条件を満たさない比較例１の織物は、厚地重量物となり、また滑脱抵抗力も大きかった。また、太い繊度の紡績糸を採用して本発明の繊度条件を満たさない比較例２の織物もまた、厚地重量物となり、柔軟性に乏しいために剪断剛性の測定すらできず、擦れ音も大きかった。さらに、紡績糸を１００％再生セルロースにして本発明の紡績糸の条件を満たさない比較例３は、洗濯３回後の通気度が過大になり、ダウンループ織物として不適切であった。
【産業上の利用可能性】
【００６１】
本発明によれば、洗濯耐久性のあるダウンプルーフ性に優れ、柔軟性に富み、生地の擦れ音が抑制された薄地軽量織物が提供されることができ、この織物は、ダウンジャケットや羽毛布団、寝袋の側地として極めて好適である。